【手続補正書】
【提出日】平成20年2月28日(2008.2.28)
【手続補正１】
【補正対象書類名】明細書
【補正対象項目名】００１６
【補正方法】変更
【補正の内容】
【００１６】
アニオンタイプの界面活性剤としては、ステアリン酸、ステアリン酸ナトリュウム、ステアリン酸カリウム、ステアリン酸アンモニュウム、ステアリルメルカプタン、ステアリルサルフェートナトリュウム塩、ステアリルサルフェートカリュウム塩、ステアリルエーテルサルフェートナトリュウム塩、ステアリルエーテルサルフェートカリュウム塩、ステアリルエーテルサルフェートアンモニュウム塩、ジオクチルスルフォコハク酸、ジオクチルスルフォコハク酸ナトリュウム塩、ジオクチルスルフォコハク酸カリュウム塩、ジオクチルスルフォコハク酸アンモニュウム塩、オレイン酸、オレイン酸ナトリュウム、オレイン酸カリュウム、オレイン酸アンモニュウム、オレイルサルフェートナトリュウム塩、オレイルサルフェートカリュウム塩、オレイルサルフェートアンモニュウム塩、オレイルエーテルサルフェートナトリュウム塩、ステアリルエーテルサルフェートカリュウム塩、ステアリルエーテルサルフェートアンモニュウム塩、パルミチン酸、パルミチン酸ナトリュウム、パルミチン酸カリュウム、パルミチン酸アンモニュウム、セチルメルカプタン、パルミチルサルフェートナトリュウム塩、パルミチルサルフェートカリュウム塩、パルミチルサルフェートアンモニュウム塩、ジパルミチルスルフォコハク酸、ジパルミチルスルフォコハク酸ナトリュウム塩、ジパルミチルスルフォコハク酸カリュウム塩、ジパルミチルスルフォコハク酸アンモニュウム塩、ラウリン酸、ラウリン酸ナトリュウム、ラウリン酸カリュウム、ラウリン酸アンモニュウム、ラウリルメルカプタン、ラウリルサルフェートナトリュウム塩、ラウリルサルフェートカリュウム塩、ラウリルサルフェートアンモニュウム塩、ラウリルエーテルサルフェートナトリュウム塩、ラウリルエーテルサルフェートカリュウム塩、ラウリルエーテルサルフェートアンモニュウム塩、ジラウリルスルフォコハク酸、ジラウリルスルフォコハク酸ナトリュウム塩、ジラウリルスルフォコハク酸カリュウム塩、ジオクチルスルフォコハク酸アンモニュウム塩、オレイルザルコシン、ザウロイルザルコシネートなどを挙げることができるが、中でもオレイン酸を用いることが好ましい。
【手続補正２】
【補正対象書類名】明細書
【補正対象項目名】００１８
【補正方法】変更
【補正の内容】
【００１８】
両性タイプの界面活性剤としては、ラウリルモノアラネートナトリュウム塩、ラウリルモノアラネートカリュウム塩、ラウリルモノアラネートアンモニウム塩、ラウリルジアラネートナトリュウム塩、ラウリルジアラネートカリュウム塩、ラウリルジアラネートアンモニュウム塩、ラウリルスルアミド酢酸ナトリュウム塩、ラウリルスルアミドカリュウム塩、ラウリルスルアミドアンモニュウム塩などを挙げることができるが、中でもラウリルジアラネートナトリュウム塩を用いることが好ましい。
【手続補正３】
【補正対象書類名】明細書
【補正対象項目名】００２３
【補正方法】変更
【補正の内容】
【００２３】
ポリオキシエチレンステアリルエーテルの構造式は、Ｃ18Ｈ37Ｏ（ＣＨ2ＣＨ2Ｏ）n Ｈであり、ステアリルアミンの構造式は、Ｃ18Ｈ37ＮＨ2 である。
【手続補正４】
【補正対象書類名】明細書
【補正対象項目名】００２５
【補正方法】変更
【補正の内容】
【００２５】
実施例２
実施例２においては、上記実施例１と同様に炭化水素系物質をワセリンで構成し、界面活性剤をポリオキシエチレンオレインエーテルとポリオキシエチレンソルビタンモノステアレートの２種類のノニオン界面活性剤と、脂肪酸アミンであるオレイルアミンの３つを混合したものを使用している。ポリオキシエチレンオレイルエーテルの構造式は、Ｃ17Ｈ35Ｏ（ＣＨ2ＣＨ2Ｏ）n Ｈであり、ポリオキシエチレンソルビタンモノステアレートの構造式は、
【化１】
2002212582.tif 000001
であり、オレイルアミンの構造式はＣ18Ｈ35ＮＨ2である。
【手続補正５】
【補正対象書類名】明細書
【補正対象項目名】００２７
【補正方法】変更
【補正の内容】
【００２７】
実施例３
実施例３においては、炭化水素系物質をパラフィンで構成し、界面活性剤をノニオン、カチオンそして両性タイプの界面活性剤を混合したものを使用しているが、ノニオン界面活性剤には上記実施例１のポリオキシエチレンステアリルエーテルを使用し、カチオン界面活性剤にはオクタデシルアミン酢酸塩を使用し、両性タイプの界面活性剤としてアルキルジアラネートナトリウム塩であるラウリルジアラネートナトリウム塩を用いている。オクタデシルアミン酢酸塩の構造式は、Ｃ18Ｈ37ＮＨ2ＣＨ3ＣＯＯＨであり、アルキルジアラネート塩の構造式は、
【化２】
2002212582.tif 000002
である。なお、アルキルジアラネート塩の構成式におけるＲは炭素数８〜１４のアルキル基、ｍとｎは１又は２の整数、Ｍはアルカリ金属である。
ラウリルジアラネートナトリウム塩の構造式は、
【化３】
2002212582.tif 000003
である。
【手続補正６】
【補正対象書類名】明細書
【補正対象項目名】００２８
【補正方法】変更
【補正の内容】
【００２８】
そしてこれらをイオン交換によって脱イオン化した水で乳化している。これらパラフィンおよびノニオン、カチオンそしてアニオン界面活性剤の割合は以下の通りであり、残りは水となる。
パラフィン  ２５．０重量％
ポリオキシエチレンステアリルエーテル  １．５重量％
オクタデジルアミン酢酸塩  １．０重量％
ラウリルジアラネートナトリウム塩  ０．５重量％
【手続補正７】
【補正対象書類名】明細書
【補正対象項目名】００３１
【補正方法】変更
【補正の内容】
【００３１】
そして、これらサンプルに対し、腐食試験の前後での摩擦係数および接触抵抗値の変化を測定した。腐食試験は、金めっき端子のサンプルに対しては、亜硫酸ガステスト（テスト条件は、ＳＯ2：１０ｐｐｍ、ガス温度４０°Ｃ、７５％ＲＨ、テスト時間：１４４時間）を行った。一方、銀めっき端子のサンプルに対しては、硫化水素ガステスト（テスト条件は、Ｈ2Ｓ：３ｐｐｍ、ガス温度４０°Ｃ、７５％ＲＨ，テスト時間：１６時間）を行った。又、摩擦係数の測定は、各サンプルに３０ｇの荷重を加えながら、１ｍｍの距離を５０回往復摺動させている。又、接触抵抗は、各サンプルに３０ｇの荷重を加えかつ１ｍＡの電流を流しながら、１ｍｍの距離を５０回往復摺動させている。
【手続補正８】
【補正対象書類名】明細書
【補正対象項目名】００３２
【補正方法】変更
【補正の内容】
【００３２】
更に、はんだめっきした端子に本発明の潤滑剤を施した場合の摩擦係数や接触抵抗値を測定するために、コネクタのリード端子として真鍮の素材金属に１．５μｍのニッケルめっきを施し、その上に２．０μｍのはんだめっきを施したサンプルも用意し、上述の各実施例による金属表面潤滑剤に１０秒間浸漬処理したサンプルと、上述した従来の潤滑剤を塗布したサンプル、およびはんだめっきを施しただけの無処理のサンプルを用意した。各サンプルのはんだめっきは溶融温度２４０°Ｃで深さが２ｍｍのロジン系フラックスのはんだ槽に２ｍｍ／秒の速度で移動させながら５秒間浸漬することにより形成している。なお、はんだめっきのサンプルについては、腐食試験は行っていない。